СПОСОБ ПРОИЗВОДСТВА ОЦИНКОВАННОГО СТАЛЬНОГО ЛИСТА

1. Способ производства оцинкованного стального листа, содержащего оксидный слой на своей поверхности, включающий
стадию образования оксидного слоя, заключающуюся в приведении оцинкованного стального листа в контакт с кислым раствором в течение 1-60 с, и в последующей промывке оцинкованного стального листа водой, и
стадию нейтрализационной обработки, заключающуюся в приведении поверхности оксидного слоя, образованного на стадии образования оксидного слоя, в контакт с водным щелочным раствором в течение 0,5 секунд или более, в промывке поверхности оксидного слоя водой и сушке поверхности оксидного слоя,
при этом водный щелочной раствор содержит 0,01 г/л или более ионов Р и 0,01 г/л или более коллоиднодисперсных частиц.
2. Способ производства оцинкованного стального листа по п. 1, отличающийся тем, что водный щелочной раствор содержит по меньшей мере одно соединение фосфора, выбранное из фосфатов, пирофосфатов и трифосфатов, и по меньшей мере один тип коллоиднодисперсных частиц, выбранных из Ti, диоксида кремния, Pt, Pd, Zr, Ag, Cu, Au и Mg.
3. Способ производства оцинкованного стального листа по п. 1, отличающийся тем, что водный щелочной раствор имеет рН в диапазоне от 9 до 12 и температуру в диапазоне от 20°С до 70°С.
4. Способ производства оцинкованного стального листа по п. 2, отличающийся тем, что водный щелочной раствор имеет рН в диапазоне от 9 до 12 и температуру в диапазоне от 20°С до 70°С.
5. Способ производства оцинкованного стального листа по любому из пп. 1-4, отличающийся тем, что кислый раствор обладает буферным действием к рН и степенью повышения рН в диапазоне от 0,003 до 0,5, при этом степень повышения рН является количеством (L) 1,0 моль/л раствора гидроксида натрия, необходимым для повышения рН 1 л кислого раствора от 2,0 до 5,0.
6. Способ производства оцинкованного стального листа по любому из пп. 1-4, отличающийся тем, что кислый раствор содержит в сумме от 5 до 50 г/л по меньшей мере одной соли, выбранной из ацетатов, фталатов, цитратов, сукцинатов, лактатов, тартратов, боратов и фосфатов, и имеет рН в диапазоне от 0,5 до 5,0 и температуру в диапазоне от 20°С до 70°С.
7. Способ производства оцинкованного стального листа по п. 5, отличающийся тем, что кислый раствор содержит в сумме от 5 до 50 г/л по меньшей мере одной соли, выбранной из ацетатов, фталатов, цитратов, сукцинатов, лактатов, тартратов, боратов и фосфатов, и имеет рН в диапазоне от 0,5 до 5,0 и температуру в диапазоне от 20°С до 70°С.
2
8. Способ производства оцинкованного стального листа по любому из пп. 1-4 или 7, отличающийся тем, что количество кислого раствора, нанесенного на поверхность оцинкованного стального листа после контакта с кислым раствором на стадии образования оксида, составляет 15 г/м или менее.
2
9. Способ производства оцинкованного стального листа по п. 5, отличающийся тем, что количество кислого раствора, нанесенного на поверхность оцинкованного стального листа после контакта с кислым раствором на стадии образования оксида, составляет 15 г/м или менее.
2
10. Способ производства оцинкованного стального листа по п. 6, отличающийся тем, что количество кислого раствора, нанесенного на поверхность оцинкованного стального листа после контакта с кислым раствором на стадии образования оксида, составляет 15 г/м или менее.
11. Способ производства оцинкованного стального листа по любому из пп. 1-4, 7, 9, 10, отличающийся тем, что оцинкованный стальной лист является отожженным оцинкованным стальным листом.
12. Способ производства оцинкованного стального листа по п. 5, отличающийся тем, что оцинкованный стальной лист является отожженным оцинкованным стальным листом.
13. Способ производства оцинкованного стального листа по п. 6, отличающийся тем, что оцинкованный стальной лист является отожженным оцинкованным стальным листом.
14. Способ производства оцинкованного стального листа по п. 8, отличающийся тем, что оцинкованный стальной лист является отожженным оцинкованным стальным листом.
15. Способ производства оцинкованного стального листа по любому из пп. 1-4, 7, 9, 10, отличающийся тем, что оцинкованный стальной лист является стальным листом, оцинкованным способом горячего погружения.
16. Способ производства оцинкованного стального листа по п. 5, отличающийся тем, что оцинкованный стальной лист является стальным листом, оцинкованным способом горячего погружения.
17. Способ производства оцинкованного стального листа по п. 6, отличающийся тем, что оцинкованный стальной лист является стальным листом, оцинкованным способом горячего погружения.
18. Способ производства оцинкованного стального листа по п. 8, отличающийся тем, что оцинкованный стальной лист является стальным листом, оцинкованным способом горячего погружения.
19. Способ производства оцинкованного стального листа по любому из пп. 1-4, 7, 9, 10, отличающийся тем, что оцинкованный стальной лист является электролитически оцинкованным стальным листом.
20. Способ производства оцинкованного стального листа по п. 5, отличающийся тем, что оцинкованный стальной лист является электролитически оцинкованным стальным листом.
21. Способ производства оцинкованного стального листа по п. 6, отличающийся тем, что оцинкованный стальной лист является электролитически оцинкованным стальным листом.
22. Способ производства оцинкованного стального листа по п. 8, отличающийся тем, что оцинкованный стальной лист является электролитически оцинкованным стальным листом.
23. Способ производства оцинкованного стального листа по любому из пп. 1-4, 7, 9, 10, 12-14, 16-18, 20-22, отличающийся тем, что оцинкованный стальной лист подвергают дрессировке перед стадией образования оксидного слоя.
24. Способ производства оцинкованного стального листа по п. 5, отличающийся тем, что оцинкованный стальной лист подвергают дрессировке перед стадией образования оксидного слоя.
25. Способ производства оцинкованного стального листа по п. 6, отличающийся тем, что оцинкованный стальной лист подвергают дрессировке перед стадией образования оксидного слоя.
26. Способ производства оцинкованного стального листа по п. 8, отличающийся тем, что оцинкованный стальной лист подвергают дрессировке перед стадией образования оксидного слоя.
27. Способ производства оцинкованного стального листа по п. 11, отличающийся тем, что оцинкованный стальной лист подвергают дрессировке перед стадией образования оксидного слоя.
28. Способ производства оцинкованного стального листа по п. 15, отличающийся тем, что оцинкованный стальной лист подвергают дрессировке перед стадией образования оксидного слоя.
29. Способ производства оцинкованного стального листа по п. 19, отличающийся тем, что оцинкованный стальной лист подвергают дрессировке перед стадией образования оксидного слоя.
30. Способ производства оцинкованного стального листа по любому из пп. 1-4, 7, 9, 10, 12-14, 16-18, 20-22, 24-29, отличающийся тем, что оцинкованный стальной лист приводят в контакт с водным щелочным раствором для активации его поверхности перед стадией образования оксидного слоя.
31. Способ производства оцинкованного стального листа по п. 5, отличающийся тем, что оцинкованный стальной лист приводят в контакт с водным щелочным раствором для активации его поверхности перед стадией образования оксидного слоя.
32. Способ производства оцинкованного стального листа по п. 6, отличающийся тем, что оцинкованный стальной лист приводят в контакт с водным щелочным раствором для активации его поверхности перед стадией образования оксидного слоя.
33. Способ производства оцинкованного стального листа по п. 8, отличающийся тем, что оцинкованный стальной лист приводят в контакт с водным щелочным раствором для активации его поверхности перед стадией образования оксидного слоя.
34. Способ производства оцинкованного стального листа по п. 11, отличающийся тем, что оцинкованный стальной лист приводят в контакт с водным щелочным раствором для активации его поверхности перед стадией образования оксидного слоя.
35. Способ производства оцинкованного стального листа по п. 15, отличающийся тем, что оцинкованный стальной лист приводят в контакт с водным щелочным раствором для активации его поверхности перед стадией образования оксидного слоя.
36. Способ производства оцинкованного стального листа по п. 19, отличающийся тем, что оцинкованный стальной лист приводят в контакт с водным щелочным раствором для активации его поверхности перед стадией образования оксидного слоя.
37. Способ производства оцинкованного стального листа по п. 23, отличающийся тем, что оцинкованный стальной лист приводят в контакт с водным щелочным раствором для активации его поверхности перед стадией образования оксидного слоя.